ИСКУССТВЕННАЯ ПОРОДА
ARTIFICIAL ROCK

Изобретение относится к промышленности строительных материалов.
Известна искусственная порода, включающая, мас.%: цемент 25-30; мука и песок на основе карбоната кальция до 55; оксиды металлов (железо, хром, свинец, ртуть) 2-10; гидроксиды металлов (железо, хром, свинец, ртуть) 2-12; силикаты кальция 2-3; силициды углевода (карбид кремния) 0,1-0,6, фторсидикаты 6; сульфиды железа и меди 0,4-0,8; щавелевая кислота 0,3-0,5; вода 10-23 [1]. Состав Породы включает большое количество токсичных компонентов.
Задача изобретения состоит в получении экологически безопасной искусственной породы.
Технический результат достигается тем, что искусственная порода, включающая белый цемент, песок на основе карбоната кальция, оксиды железа, оксид хрома, сульфид меди, воду, дополнительно включает смолу воздухововлекающую экстракционно-канифольную, карбоксиметилцеллюлозу, суперпластификатор С-3 при следующем соотношении компонентов, мас.%: белый цемент 30-32; песок на основе карбоната кальция 30-32; оксиды железа 0,1-1,0; оксид хрома 0,1-1,0; сульфид меди 0,1-1,0; смола воздухововлекающая экстракционно-канифольная 0,03-0,05; карбоксиметилцеллюлоза 0,02-0,03, суперпластификатор С-3 1,5-2,0, вода - остальное.
Составы для получения искусственной поводы приведены в таблице.
Таблица
Компоненты
Состав, мас.%
1
2
3,
Белый цемент
32
31
30
Песок на основе карбоната кальция
32
31
30
Оксиды железа
1
0,2
0,1
Оксид хрома
1
0,1
0,1
Сульфид меди
0,1
1
0,1
Смола воздухо-вовлекающая экстракционно-канифольная
0,03
0,04
0,05
Карбоксиметил-целлюлоза
0,03
0,03
0,02
Суперпластификатор С-3
2,0
1,7
1,5
Вода
остальное
остальное
остальное
Подготавливают и дозируют сырьевые компоненты. Цемент смешивают с песком на основе карбоната кальция, оксидами железа, оксидом хрома, сульфидом меди, добавляют воду, смолу воздухововлекающую экстракционно-канифольную, карбоксиметилцеллюлозу, суперпластификатор С-3 и готовят смесь. Приготовленной смесью заполняют металлические формы, выдерживают смесь в формах в течение 1,2 ч при температуре 20-25°С, а затем изделия (плиты, блоки, скульптура и др.) подвергают автоклавной обработке при температуре 175°С и давлении 0,8 МПа в течение 12 ч. Поверхности готовых изделий шлифуют. Искусственная порода является прочным (прочность на сжатие не менее 2 МПа), экологически безопасным строительным материалом.
Источники информации
1. Патент №268011 ПНР, С04В, 1990.